СТАБИЛИЗИРОВАННЫЙ ПОРОШОК СМЕШАННОГО ОКСИДА АЛЮМИНИЯ И ЦИРКОНИЯ

1. Порошок смешанного оксида, состоящий из частиц, компонентами которых являются диоксид циркония, оксид алюминия и по крайней мере третий компонент, выбранный из группы, включающей оксид иттрия, оксид магния или оксид кальция, отличающийся тем, что
содержание оксида алюминия составляет от 0,01 до 10 мас.%, и он гомогенно распределен в частицах смешанного оксида;
содержание оксида алюминия, диоксида циркония и оксида иттрия составляет по крайней мере 99,5 мас.%, в расчете на общее количество порошка, и
2
удельная поверхность по БЭТ составляет от 20 до 80 м/г.
2. Порошок смешанного оксида по п.1, отличающийся тем, что содержание оксида алюминия составляет от 0,1 до 1 мас.%, в расчете на общее количество порошка.
3. Порошок смешанного оксида по п.1 или 2, отличающийся тем, что содержание оксида алюминия, диоксида циркония и оксида иттрия составляет по крайней мере 99,7%, в расчете на общее количество порошка.
4. Порошок смешанного оксида по п.1, отличающийся тем, что содержание диоксида циркония, в расчете на общее количество порошка, составляет по крайней мере 75 мас.%.
5. Порошок смешанного оксида по п.4, отличающийся тем, что фракция диоксида циркония содержит от 0 до 4 мас.% диоксида гафния.
6. Порошок смешанного оксида по п.1, отличающийся тем, что третий компонент присутствует в количестве, позволяющем стабилизировать тетрагональную или кубическую фазу диоксида циркония.
7. Порошок смешанного оксида по п.1, отличающийся тем, что третьим компонентом является оксид иттрия.
8. Порошок смешанного оксида по п.7, отличающийся тем, что он содержит от 5 до 15 мас.% оксида иттрия, в расчете на общее количество порошка.
9. Порошок смешанного оксида по п.1, отличающийся тем, что содержание углерода, в расчете на порошок смешанного оксида, менее 0,3 мас.%.
10. Порошок смешанного оксида по п.1, отличающийся тем, что содержание хлорида, в расчете на порошок смешанного оксида, составляет не более 200 част./млн.
11. Порошок смешанного оксида по п.1, отличающийся тем, что частицы не содержат аморфных компонентов.
12. Порошок смешанного оксида по п.1, отличающийся тем, что его рентгеновская дифрактограмма показывает присутствие тетрагонального диоксида циркония.
13. Порошок смешанного оксида по п.1, отличающийся тем, что его рентгеновская дифрактограмма не содержит сигналов оксида алюминия.
2
14. Порошок смешанного оксида по п.1, отличающийся тем, что он имеет удельную поверхность по БЭТ, составляющую от более 30 до 70 м/г.
15. Порошок смешанного оксида по п.1, отличающийся тем, что он находится в виде агрегированных частиц.
16. Способ получения порошка смешанного оксида по пп.1-15, отличающийся тем, что:
распыляют раствор, содержащий, в зависимости от требуемого отношения в порошке смешанного оксида, по крайней мере одно исходное вещество для получения каждого из следующих веществ: оксид алюминия, диоксид циркония и третий компонент;
распыленному раствору дают прореагировать с кислородом в реакционной камере при реакционной температуре от 700 до 1500°С, причем количество кислорода по крайней мере достаточно для полного превращения исходных веществ;
горячие газы и твердые продукты охлаждают, и
затем твердый продукт отделяют от газов.
17. Способ по п.16, отличающийся тем, что исходные вещества превращают в пламени, образованном при реакции кислорода, содержащего водород топливного газа и раствора.
18. Способ по п.16 или 17, отличающийся тем, что исходные вещества для получения оксида алюминия имеют органическую природу.
19. Способ по п.16, отличающийся тем, что исходные вещества для получения диоксида циркония имеют органическую природу.
20. Способ по п.16, отличающийся тем, что исходные вещества для получения третьего компонента имеют неорганическую и/или органическую природу.
21. Способ по п.16, отличающийся тем, что исходные вещества растворены в одном или нескольких органических растворителях.
22. Способ по п.16, отличающийся тем, что время пребывания исходных веществ в зоне высокой температуры составляет от 5 до 30 мс.
23. Способ по п.16, отличающийся тем, что реакционная температура, определенная в 500 мм ниже пламени, составляет от 800 до 1200°С.
24. Применение порошка смешанного оксида по пп.1-15 в качестве наполнителя, материала носителя; каталитически активного вещества, в топливных элементах, в качестве зубного материала, для получения мембран, в качестве добавки в производстве силиконовых каучуков, для регулирования реологических свойств жидких систем, для стабилизации теплозащиты и в лакокрасочной промышленности.